СЫРЬЕВАЯ СМЕСЬ ДЛЯ ИЗГОТОВЛЕНИЯ СКУЛЬПТУРЫ
RAW MATERIAL MIXTURE FOR MAKING SCULPTURE

Изобретение касается состава сырьевой смеси, которая может быть использована для изготовления скульптуры.
Известна сырьевая смесь для изготовления скульптуры, включающая гипсовое вяжущее и крахмал [1].
Задачей изобретения является повышение плотности изделий, формуемых из сырьевой смеси, при обеспечение четкости их контуров.
Технический результат достигается тем, что сырьевая смесь для изготовления скульптуры, включающая гипсовое вяжущее и крахмал, дополнительно содержит измельченную до полного прохождения через сетку 008 стружку чугунную, меламиновую смолу и метилполисилоксан при следующем соотношении компонентов, мас.%: гипсовое вяжущее 46,9-51,1; крахмал 0,4-0,6; стружка чугунная 48,0-52,0; меламиновая смола 0,2-0,3 метилполисилоксан 0,2-0,3.
В таблице приведены составы предложенной сырьевой смеси для изготовления скульптуры.
Таблица
Компоненты
Состав, мас.%:
1
2
Гипсовое вяжущее Г-2
-
46,9
Гипсовое вяжущее Г-7
51,1
-
Крахмал
0,4
0,6
Стружка чугунная
48,0
52,0
Меламиновая смола
0,3
0,2
Метилполисилоксан (эмульсия)
-
0,3
Метилполисилоксан (паста)
0,2
-
3
Компоненты дозируют в требуемых количествах. Стружку чугунную измельчают (до полного прохождения через сетку 008). Стружку чугунную, гипсовое вяжущее (марок Г-2 - Г-7), крахмал, меламиновую смолу, метилполисилоксан смешивают, добавляют воду и еще раз смешивают. Количество воды подбирают экспериментальным путем до достижения нормальной густоты смеси (диаметр расплыва лепешки 180±5 мм). Полученную смесь укладывают в формы и оставляют до отверждения. Использование предложенной сырьевой смеси позволяет получать изделия с повышенной плотностью (около 4000 кг/м) и четкими контурами.
Источники информации
1. RU 2409530 С1, 2011.